(57)【要約】【課題】  比誘電率εｒが８〜２０で調整可能であり、Q×ｆｏ値も大きく、さらに共振周波数ｆｏの温度係数τｆの絶対値が３０ｐｐｍ/℃以下で調整が容易な高周波用誘電体磁器組成物を提供する。【解決手段】  酸化スズ（ＳｎＯ2）、フォルステライト（Ｍｇ2ＳｉＯ4）、ステアタイト（ＭｇＳｉＯ3）、マグネシウムチタネート（ＭｇＴｉ2Ｏ5）からなる誘電体磁器組成物であって、組成式  aＳｎＯ2−bＭｇ2ＳｉＯ4−cＭｇＴｉ2Ｏ5−dＭｇＳｉＯ3で表したときに、前記組成式におけるａ，ｂ，ｃ，ｄ(ただし、ａ、ｂ、ｃ、ｄはモル％である)が、４≦ａ≦３７、２５≦ｂ≦９２、２≦ｃ≦１９、２≦ｄ≦１９、ａ＋ｂ＋ｃ＋ｄ＝１００の範囲にある高周波用誘電体磁器組成物である。【選択図】  図１
2010024082.tif 000002
【特許請求の範囲】
【請求項１】
組成式  aＳｎＯ2−bＭｇ2ＳｉＯ4−cＭｇＴｉ2Ｏ5−dＭｇＳｉＯ3で表わされ、前記組成式におけるa、b、c、d(ただし、ａ、ｂ、ｃ、ｄはモル％である)が、４≦ａ≦３７、２５≦ｂ≦９２、２≦ｃ≦１９、２≦ｄ≦１９、ａ＋ｂ＋ｃ＋ｄ＝１００の範囲にある高周波用誘電体磁器組成物。
【請求項２】
ＳｎＴｉＯ4およびＭｇ2ＳｉＯ4を出発原料として用い、所定量を混合、粉砕し、得られた粉末にバインダーを添加して成型し、焼成することを特徴とする請求項１記載の高周波用誘電体磁器組成物の製造方法。
【発明の詳細な説明】
【技術分野】
【０００１】
本発明は、比誘電率εｒが８〜２０で調製可能であり、高周波領域でのＱ値が大きく、さらに共振周波数ｆoの温度係数τｆの調整が容易に実現できる高周波数用誘電体磁器組成物およびその製造方法に関するものである。
【背景技術】
【０００２】
近年、通信網の急激な発展に伴い、通信に使用する周波数が拡大すると同時に、マイクロ波領域やミリ波領域の高周波領域に及んでいる。高周波用の誘電体磁器組成物としては、Ｑ値が大きく、さらに共振周波数の温度係数τｆの絶対値が小さく所望の値に調整できる材料が求められている。比誘電率については、比誘電率εｒが大きくなるほどマイクロ波回路やミリ波回路の大きさを小さくできる。しかし、マイクロ波領域以上の高い周波数領域に関しては、比誘電率εｒが大き過ぎると、回路が小さくなりすぎ加工精度が厳しくなるために生産性が低下する。このため、比誘電率εｒが適度に小さい材料が必要となる。また、使用する周波数によりサイズが変化するために、加工性と小型化の両方を備えたマイクロ波またはミリ波回路とするためには比誘電率εｒが調製可能な材料であることが望まれる。
【０００３】
このような誘電体磁器組成物として従来、ＢａＯ−ＭｇＯ−ＷＯ3系材料等（特許文献１参照）や、ＭｇＴｉＯ3−ＣａＴｉＯ3系材料（特許文献２参照）などが提案されている。しかし、これらの誘電体磁器組成物はいずれも比誘電率εｒが１５以上であり、使用周波数の高周波数化に伴いさらに低い誘電率を有する誘電体磁器組成物が求められている。また、共振周波数の温度係数τｆの絶対値が０ｐｐｍ/℃付近の特性を示す組成領域においては、比誘電率εｒは比較的狭い範囲でしか調製することができない。
【０００４】
一方、アルミナ（Ａｌ３Ｏ3）、フォルステライト（Ｍｇ2ＳｉＯ4）、コージェライト（Ｍｇ2Ａｌ4Ｓｉ5Ｏ18）などは、優れたＱ値を有し回路基板などに用いられている。しかし、共振周波数の温度係数τｆが−２０〜−５５ｐｐｍ/℃であるため、用途が制限されている。
【０００５】
さらに、フォルステライト（Ｍｇ2ＳｉＯ4）とチタン酸カルシウム（ＣａＴｉＯ3）およびスピネルからなる磁器組成物（特許文献３参照）が提案されている。しかしながら、この組成では誘電率の温度依存性が制御されることが開示されているものの、誘電率の値や、その制御の可能性については全く開示されていない。また、フォルステライト（Ｍｇ2ＳｉＯ4）に酸化チタン（ＴｉＯ2）を加えた磁器組成物（非特許文献１参照）が提案されているが、酸化チタン（ＴｉＯ2）の添加とともに共振周波数の温度係数τｆが、徐々にプラス側へシフトしているが、３０ｗｔ％添加でも、共振周波数の温度係数τｆが−６２ｐｐｍ/℃と負に大きく実用的でない。
【特許文献１】特開平６−２３６７０８号公報（第１１頁段落番号（００３３）、表１〜８参照）
【特許文献２】特開平６−１９９５６８号公報（第５頁段落番号（００１８）、表１〜３参照）
【特許文献３】特開２０００−３４４５７１（第２頁段落番号（０００６）参照）
【非特許文献１】Journal of the European Ceramics Society （第２３巻（２００３）第２５７５頁、表３参照）
【発明の開示】
【発明が解決しようとする課題】
【０００６】
本発明の目的は、上記の問題を解消し、比誘電率εｒが８〜２０で調整可能であり、Q×ｆｏ値も大きく、さらに共振周波数ｆｏの温度係数τｆの絶対値が３０ｐｐｍ/℃以下で調整が容易な高周波用誘電体磁器組成物を提供することにある。
【課題を解決するための手段】
【０００７】
本発明は、酸化スズ（ＳｎＯ2）、フォルステライト（Ｍｇ2ＳｉＯ4）、ステアタイト（ＭｇＳｉＯ3）、マグネシウムチタネート（ＭｇＴｉ2Ｏ5）からなる誘電体磁器組成物であって、組成式  aＳｎＯ2−bＭｇ2ＳｉＯ4−cＭｇＴｉ2Ｏ5−dＭｇＳｉＯ3で表したときに、前記組成式におけるａ，ｂ，ｃ，ｄ(ただし、ａ、ｂ、ｃ、ｄはモル％である)が、４≦ａ≦３７、２５≦ｂ≦９２、２≦ｃ≦１９、２≦ｄ≦１９、ａ＋ｂ＋ｃ＋ｄ＝１００の範囲にある高周波用誘電体磁器組成物に関する。
【０００８】
また、出発原料として、ＳｎＴｉＯ4およびＭｇ2ＳｉＯ4を用いて、所定量を混合、粉砕し、得られた粉末にバインダーを添加して成型、焼成することを特徴とする前記高周波用誘電体磁器組成物の製造方法を提供する。
【発明の効果】
【０００９】
本発明によれば、酸化スズ（ＳｎＯ2）、フォルステライト（Ｍｇ2ＳｉＯ4）、ステアタイト（ＭｇＳｉＯ3）、マグネシウムチタネート（ＭｇＴｉ2Ｏ5）からなる特定の誘電体磁器組成物とすることにより、比誘電率が８〜２０で調製可能であり、Ｑ×ｆｏ値も大きく、さらに共振周波数ｆｏの温度係数τｆの絶対値が３０ｐｐｍ／℃以下で調整が容易な高周波用誘電体磁器組成物を提供することができる。
【００１０】
また、ＳｎＴｉＯ4およびＭｇ2ＳｉＯ4を用いることで、容易に前記高周波用誘電体磁器組成物を製造する方法を提供する。
【発明を実施するための最良の形態】
【００１１】
本発明の高周波用誘電体磁器組成物は、酸化スズ（ＳｎＯ2）、フォルステライト（Ｍｇ2ＳｉＯ4）、ステアタイト（ＭｇＳｉＯ3）、マグネシウムチタネート（ＭｇＴｉ2Ｏ5）からなる誘電体磁器組成物であって、組成式  aＳｎＯ2−bＭｇ2ＳｉＯ4−cＭｇＴｉ2Ｏ5−dＭｇＳｉＯ3で表わしたときに各成分が、４≦ａ≦３７、２５≦ｂ≦９２、２≦ｃ≦１９、２≦ｄ≦１９、ａ＋ｂ＋ｃ＋ｄ＝１００の範囲にある高周波用誘電体磁器組成物に関するものである。
【００１２】
本発明の高周波用誘電体磁器組成物は、図１のＸ線回折図が示すように酸化スズ（ＳｎＯ2）、フォルステライト（Ｍｇ2ＳｉＯ4）、ステアタイト（ＭｇＳｉＯ3）、マグネシウムチタネート（ＭｇＴｉ2Ｏ5）からなる磁器組成物であることが特徴である。また、これら主要成分は、個別に作製したフォルステライト粉末、マグネシウムチタネート粉末を配合、焼成するという工程によって作製可能であるが、フォルステライト粉末に、各主要成分が目的の組成となるように、原料となる、ＳｎＯ2、ＴｉＯ2を秤量、混合、仮焼、粉砕、成型、焼成する工程によって作製した場合にも、目的としない結晶相は析出せず、優れた特性を有する磁器組成物が得られる特徴を有している。
【００１３】
本発明における高周波用誘電体磁器組成物は、共振周波数ｆｏ（ＧＨｚ）とＱ値の積であるＱ×ｆｏ値がたとえば４００００（ＧＨｚ）以上と高い値を示し、誘電損失の小さい磁器を提供することができる。また、本発明における誘電体磁器組成物は共振周波数の温度変化率（τｆ）の絶対値が３０ppm/℃以下であり、温度による影響の少ない磁器を提供することができる。
【００１４】
本発明における高周波用誘電体磁器組成物は、主成分として、酸化スズ（ＳｎＯ2）、フォルステライト（Ｍｇ2ＳｉＯ4）、ステアタイト（ＭｇＳｉＯ3）、マグネシウムチタネート（ＭｇＴｉ2Ｏ5）からなる磁器組成物であって、組成式  ４≦ａ≦３７、２５≦ｂ≦９２、２≦ｃ≦１９、２≦ｄ≦１９、ａ＋ｂ＋ｃ＋ｄ＝１００で表すことにより特徴付けられる。
【００１５】
本発明における組成の限定理由を説明する。組成式  aＳｎＯ2−bＭｇ2ＳｉＯ4−cＭｇＴｉ2Ｏ5−dＭｇＳｉＯ3において、ａが４未満では共振周波数の温度変化率（τｆ）が−３０ｐｐｍ／℃より小さくなり好ましくない。ａが３７を超えると誘電率が２０以上となり好ましくない。さらに、ａのより好ましい範囲は、１５≦ａ≦３０であるが、この範囲であれば、Ｑ×ｆｏ値も大きく、さらに共振周波数ｆｏの温度係数τｆの絶対値が２０ｐｐｍ／℃以下となる。ｂが２５未満では誘電率が２０以上となり好ましくなく、ｂが９２を超えると、共振周波数の温度変化率（τｆ）が−３０ｐｐｍ／℃より小さくなり好ましくない。さらに、ｂのより好ましい範囲は、４０≦ａ≦７０であるが、この範囲であれば、Ｑ×ｆｏ値も大きく、さらに共振周波数ｆｏの温度係数τｆの絶対値が２０ｐｐｍ／℃以下となる。ｃが２未満では、共振周波数の温度変化率（τｆ）が−３０ｐｐｍ／℃より小さくなり好ましく、ｃが１９を超えると、誘電率が２０以上となり好ましくない。さらに、ｄが２未満では、誘電率が２０以上となり好ましくなく、ｄが１９を超えると、共振周波数の温度変化率（τｆ）が−３０ｐｐｍ／℃より小さくなり好ましくない。
【００１６】
上記の組成とすることにより、比誘電率が８〜２０で調製可能であり、Ｑ×ｆｏ値も大きく、さらに共振周波数ｆｏの温度係数τｆの絶対値が３０ｐｐｍ／℃以下で調整が容易な高周波用誘電体磁器組成物を提供することができる。
【００１７】
次に、本発明の高周波用誘電体磁器組成物の製造方法を説明する。本発明の高周波用誘電体磁器組成物の最も好ましい製造方法は、原料として、ＳｎＴｉＯ4およびＭｇ2ＳｉＯ4を用いる方法である。この２種類の原料を用いることにより、他の酸化物原料を用いることなく、容易に目的の組成物を得ることができる。その一実施形態は次の通りである。ＳｎＴｉＯ4およびＭｇ2ＳｉＯ4の出発原料を所定量ずつ、水、アルコール等の溶媒と共に湿式混合する。続いて、水、アルコール等を除去した後、粉砕し、酸素含有ガス雰囲気（例えば空気雰囲気）下に１０００〜１３００℃で約２〜１０時間程度仮焼する。これによって得られた仮焼粉を粉砕し、ポリビニルアルコールの如き有機バインダーと共に混合して均質にし、乾燥、粉砕して、加圧成型（圧力１００〜１０００Ｋｇ／ｃｍ２）する。そして、この成型物を空気の如き酸素含有ガス雰囲気下に１２５０〜１４５０℃で焼成すれば、上記組成式で表される高周波用誘電体磁器組成物が得られる。原料として、ＳｎＴｉＯ4およびＭｇ2ＳｉＯ4を用いればよいので、製造の管理が容易であり、容易に目的とする高周波用誘電体磁器組成物を得ることができる。
【００１８】
本発明においては、製造方法は上記製造方法に限定されるものではない。例えば、下記のような製造方法でも目的とする磁器組成物が得られる。酸化スズ（ＳｎＯ2）と酸化チタン（ＴｉＯ2）とを所定量のＳｎＴｉＯ4となるように秤量し、これに所定量のフォルステライト（Ｍｇ2ＳｉＯ4）粉末を秤量し、水、アルコール等の溶媒とともに湿式混合する。続いて、水、アルコールを除去した後、粉砕する。このようにして得られた粉末にポリビニルアルコールの如き有機バインダーおよび水を混合して均質にし、乾燥、粉砕、加圧成型（圧力１００〜１０００ｋｇ／cm2程度）する。得られた成型物を空気の如き酸素含有ガス雰囲気下にて１２５０〜１４５０℃で焼成することによりaＳｎＯ2−bＭｇ2ＳｉＯ4−cＭｇＴｉ2Ｏ5−dＭｇＳｉＯ3で表される高周波用誘電体磁器組成物が得られる。
【００１９】
こうして得られた高周波用誘電体磁器組成物は、そのまま、または必要に応じて、適当な形状およびサイズに加工することで、誘電体共振器として利用できる。また、外部に銀や銅などの導体を形成することにより、いわゆる同軸共振器やこれを利用した同軸型誘電体フィルターなどの高周波部品として利用することも可能である。さらには、板状に加工し、銀や銅などの導体配線を形成することにより、誘電体基板としても利用することができる。
【００２０】
本発明の高周波用誘電体磁器組成物は、混合、仮焼、粉砕などの工程を経て得られる誘電体粉末をポリビニルブチラール等の樹脂、フタル酸ジブチル等の可塑剤、およびトルエン等の有機溶剤とを混合し、ドクターブレード法などによるシート成形を行い、得られたシートと導体とを積層化、一体焼成することにより、積層誘電体フィルタなどの積層部品や積層誘電体基板としても利用することができる。
【００２１】
なお、スズ、マグネシウム、シリコン、チタンの原料としては、ＳｎＯ２、ＭｇＯ、ＳｉＯ２、ＴｉＯ２等の他に、焼成時に酸化物となる硝酸塩、炭酸塩、水酸化物、塩化物、有機金属化合物等を使用することができる。
【実施例】
【００２２】
（実施例１）
ＳｎＴｉＯ4を２６．８ｍｏｌ％、Ｍｇ2ＳｉＯ4を７３．２ｍｏｌ％となるように所定量を秤量し（表１参照）、これらをエタノール、ＺｒＯ2ボールと共にボールミルに入れて、１２時間湿式混合した。溶媒を脱媒後、得られた混合粉を１１００℃の温度で２時間仮焼した。得られた仮焼粉をエタノール、ＺｒＯ2ボールと共にボールミルに入れて、１２時間湿式粉砕した。続いて、水、アルコールを除去した後、このようにして得られた粉末にポリビニルアルコールおよび水を混合して均質にし、乾燥後、直径２０ｍｍ、厚さ１０ｍｍのペレットに成形し、空気雰囲気中、１３００℃の温度で２時間焼成した。
【００２３】
こうして得られた実施例１の磁器組成物を直径１６ｍｍφ、厚み８ｍｍの大きさに加工した後、誘電共振法によって測定し、共振周波数４〜１０ＧＨｚにおけるＱ×ｆｏ値、比誘電率、および共振周波数の温度係数τｆを求めた。その結果を表２に示す。
【００２４】
得られた誘電体磁器組成物についてX線回折を行ったところ、酸化スズ（ＳｎＯ2）、フォルステライト（Ｍｇ2ＳｉＯ4）、ステアタイト（ＭｇＳｉＯ3）、マグネシウムチタネート（ＭｇＴｉ2Ｏ5）結晶相から構成されていることが確認された。図１にそのX線回折図を示す。
【００２５】
【表１】
2010024082.tif 000003
【００２６】
【表２】
2010024082.tif 000004
【００２７】
（実施例２〜８）
ＳｎＴｉＯ4、Ｍｇ2ＳｉＯ4を表１に示した配合量となるように所定量を秤量し、実施例１と同一条件で混合、仮焼、粉砕、成形し、空気雰囲気下において、１１５０℃〜１４５０℃の温度にて２時間焼成して誘電体セラミックスを作製し、実施例１と同様な方法で特性を評価した。その結果を表２に示す。
【００２８】
（比較例１〜２）
ＳｎＴｉＯ4、Ｍｇ2ＳｉＯ4を表１に示した配合量となるように所定量を秤量し、実施例１と同一条件で混合、仮焼、粉砕、成形し、空気雰囲気下において、１１５０℃〜１４５０℃の温度にて２時間焼成して誘電体セラミックスを作製し、実施例１と同様な方法で特性を評価した。その結果を表２に示す。
【産業上の利用可能性】
【００２９】
本発明によれば、比誘電率が８〜２０で調製可能であり、Ｑ×ｆｏ値も大きく、さらに共振周波数ｆｏの温度係数τｆの絶対値が３０ｐｐｍ／℃以下で調整が容易な高周波用誘電体磁器組成物を提供することができる。したがって、通信用のフィルターなどとして利用可能である。
【図面の簡単な説明】
【００３０】
【図１】本発明の高周波用誘電体磁器組成物のＸ線回折図である。
【図１】
2010024082.tif 000005